КАТАЛИЗАТОР КОНВЕРСИИ УГЛЕВОДОРОДОВ

1. Катализатор каталитического риформинга лигроина, содержащий:
a) благородный металл, содержащий один или нескольких представителей, выбранных из платины, палладия, родия, рутения, осмия и иридия;
b) один или несколько щелочных металлов или один или несколько щелочноземельных металлов из групп 1 или 2 Периодической таблицы;
c) металл лантаноидной группы, включающий один или несколько элементов с атомными номерами 57-71 Периодической таблицы; и
d) подложку; где средняя насыпная плотность катализатора находится в диапазоне от 0,300 до 1,00 грамм в расчете на один кубический сантиметр, уровень содержания благородного металла составляет менее чем 0,6 мас.%, уровень содержания щелочного металла находится в диапазоне от 50 до 1000 ч./млн (мас.), или уровень содержания щелочноземельного металла находится в диапазоне от 250 до 5000 ч./млн (мас.), и уровень содержания металла лантаноидной группы находится в диапазоне от 0,05 до 2 мас.%.
2. Катализатор по п. 1, где металл лантаноидной группы включает церий при уровне содержания в диапазоне от 0,1 до 1 мас.%, а щелочной металл включает калий при уровне содержания в диапазоне от 100 до 600 ч./млн (мас.).
3. Катализатор по п. 1, где металл лантаноидной группы распределен при концентрации металла лантаноидной группы в 100-микронном поверхностном слое катализатора, меньшей, чем двукратная концентрация металла лантаноидной группы в центральном ядре катализатора.
4. Катализатор по п. 1, где металл лантаноидной группы включает церий, благородный металл включает платину, а щелочной металл включает калий.
5. Катализатор по п. 4, где уровень содержания платины составляет 0,6 мас.%, уровень содержания церия находится в диапазоне от 0,1 до 1 мас.%, а уровень содержания калия находится в диапазоне от 100 до 600 ч./млн (мас.).
6. Катализатор по п. 1, где средняя насыпная плотность катализатора находится в диапазоне от 0,300 до 1,00 грамма в расчете на один кубический сантиметр, а более предпочтительно от 0,550 до 0,750 грамма в расчете на один кубический сантиметр.
7. Катализатор по п. 1, где катализатор, кроме того, содержит металл из группы 14 Периодической таблицы.
8. Катализатор по п. 1, кроме того, содержащий олово или галогенид.
9. Способ риформинга, включающий:
a) загрузку углеводородного исходного сырья и газа, обогащенного водородом, в зону риформинга; и
b) введение в контакт углеводородного исходного сырья и газа, обогащенного водородом, в реакторе в зоне риформинга, где катализатор включает:
1) благородный металл, включающий один или нескольких представителей, выбранных из платины, палладия, родия, рутения, осмия и иридия;
2) один или несколько щелочных металлов или один или несколько щелочноземельных металлов из групп 1 или 2 Периодической таблицы;
3) металл лантаноидной группы, включающий один или несколько элементов с атомными номерами 57-71 Периодической таблицы; и
4) подложку; где средняя насыпная плотность катализатора находится в диапазоне от 0,300 до 1,00 грамма в расчете на один кубический сантиметр, уровень содержания благородного металла составляет менее чем 0,6 мас.%, уровень содержания щелочного металла находится в диапазоне от 50 до 1000 ч./млн (мас.), или уровень содержания щелочноземельного металла находится в диапазоне от 250 до 5000 ч./млн (мас.), и уровень содержания металла лантаноидной группы находится в диапазоне от 0,05 до 2 мас.%.
10. Способ риформинга по п. 9, кроме того, включающий непрерывную регенерацию катализатора.